FR 2235793 A1 19750131 FR 7325325 A 19730704 L'objet de l'invention concerne un procédé de fabrication d'un matériau de construction et de revêtement à base de coques d'arachides . Dans les procédés connus utilisant des déchets végétaux pour la fabrication d'agglomérés, les difficultés rencontrées prove- naient des stratifications créées par l'imperméabilité des texture res et des plages hétérogènes formées par les secteurs fornant barrière aux liants ; ces irrégularités de structure rendaient ces matériaux inutilisables aussi bien pour la construction, vu leur manque de résistance, que pour les revttements à cause des amorces de rupture internes, se transmettant aux parements externes Le procédé suivant l'invention supprime ces inconvénients et permet d'utiliser la coque d'arachide conme matériau aggloméra- ble pour former des panneaux résistants,porteurs et auto-structurés en évitant les stratifications ainsiqu'amorces de rupture provenant des plages hétérogènes d'imprégnation des liants I1 consiste à concasser grossièrement les coques d2arachi- de de façon à avoir des morceaux les plus gros possibles , tout en brisant légèrement la texture rendue ainsi perméable aux agents enrobants et liants , et en suite de comprimer à chaud pour dilater les Bibres , et les agglomérer en plaques ou dans la forme désirée, le tout de façon que le liant active par un catalyseur imprégné à coeur chaque partie de coque, et les soude par la pression à chaud suivant une masse compacte sans plage hétérogène de contact Suivant un mode de réalisation donné à titre d'exemple non limitatif d'une des formes-de réalisation de l'objet de l'in- vention , on utilise les éléments et agents dans les proportions suivantes :: I ) Coques d'arachides grossièrement concassées 6 litres 20) colle urée formol pulvérisée et brassée pour enrober chaque parcelle, 120 grammes 3 3 Agent catalyseur chlorure d'ammonium 15 grammes Les coques imprégnées et imbibées, sont ensuite pressées sous une presse à une température s'élevant entre I30 O et 1400 pendant trois à cinq minutes . la pression normale étant de 40 Kgs par centimètre carré Sous I'effet & la chaleur et de la pression,le produit liant traverse la texture ligneuse de l'écorce et adhère à la co que juxtaposée les parois du moule en acier, glacent les faces de la plaque qui présente un aspect brillant et également décoratif, ce qui permet de l'utiliser telle quelle aussi biencomme cloison sépa ratrice, que comme plafond ou revttement de mur Cet aggloméré relativement léger est isotherme et insonore car la superposition i la juxtaposition anarchiques des coques omnidirectionnellement stabilisées par le liant, rompent les transmissions des ondes sonores et calorifiques On utilise ainsi un déchet végétalqui n'avait pu à ce jour avoir une application industrielle, en utilisant non seulement les qualités intrinsèques du produit, mais encore les traintement rendant leur structure perméable aux liants sous les effets combi nés-des-pressions et chaleur. la liaison s'effectue par les effets combinés de pression, chaleur et de tension superficielle, ainsi que ti'osmose , pouvant 8trie activée par la polarisation du moule toutefois les qualités, nature, et quantités des agents utilisés, et les traitements, pourront varier dans la limite s équivalents, sans changer pour cela, la conception générale de l'invention qui vient dgêtre décrite REVNDI CÂT IONS I ) Procédé de fabrication d'un matériau de construction et de revêtement à base de coques d'arachides permettant d'obte* nir des panneaux résistants porteurs et auto-structurés, supprimant les stratifications et amorces de ruptures internes , ainsique les plages hétérogènes provenant des barrières d'imprégnation jusqu'à ce jour opposées à la pénétration du liant, par les textures imperméables des végétaux, se caractérisant par un concassa ge grossier des coques brisant les structures imperméables, l'enrobage des brisures ligneuses par un liant tel une colle à base d'urée formol et l'adjonction d'un catalyseur tel le chlorure dtsmmonium 20) Procédé suivant la revendication I se caractérisant par le fait que les coques grossièrenient concassées présentant un volume de six litres sont imprégnées par pulvérisation ou malaxage avec 120 grammes de colle d'urée formol et 15 grammes de chlorure d'ammonium, et ensuite pressées sous une température de 120 à I30 O avec 40 ggs au centimètre carré plus de trois minutes 30) Procédé suivant la revendication I se caractérisant par le fait que la brisure de la coque ,l'échauffementet la pression imprègnent à coeur la texture et les parements internes et externes des coques qui s'agglomèrent entre elles et se polymérisent sous les effets combinés de tensions superficielles et phénomènes d'osmose ; pouvant titre activés par polarisation des faces du moule